【手続補正書】
【提出日】平成18年9月21日(2006.9.21)
【手続補正１】
【補正対象書類名】特許請求の範囲
【補正対象項目名】全文
【補正方法】変更
【補正の内容】
【特許請求の範囲】
【請求項１】
測定対象コンクリートに超音波を送り込める超音波送信子と、
前記測定対象コンクリートから超音波信号を検出して電気的検出信号に変換する超音波受信子と、
前記超音波送信子を励振して超音波を発生させるとともに前記超音波受信子からの電気検出信号を基に波形回析を可能とする超音波処理装置とからなる深さ測定装置を用い回析法を適用することにより、前記測定対象コンクリートのひび割れに補修材を注入する際の深さを測定できる方法であって、
測定対象に形成されたひび割れを基準位置とし、当該基準位置から前記超音波送信子と前記超音波受信子とをほぼ当距離に配置し、前記超音波処理装置から前記超音波送信子を励振し前記超音波受信子からの電気的検出信号を前記超音波処理装置に取り込み前記超音波処理装置による波形回析を可能としてひび割れ深さを得る第１の測定工程と、
前記超音波送信子と前記超音波受信子とを、前記当該基準位置から前記第１の測定工程で得たひび割れ深さを基にした所定の距離に隔離して配置し、前記超音波処理装置から前記超音波送信子を励振し前記超音波受信子からの電気的検出信号を前記超音波処理装置に取り込み前記超音波処理装置による波形回析を可能とすることにより、前記補修材の注入深さを測定する第２の測定工程と、
を備えたことを特徴とする補修材のひび割れ注入深さの測定方法。
【請求項２】
前記ひび割れ深さや補修材の注入深さの測定、前記第１の測定工程および前記第２の測定工程で使用する周波数は、１［ｋＨｚ］〜２８［ｋＨｚ］〜１０００［ｋＨｚ］であること を特徴とする請求項１記載の補修材のひび割れ注入深さの測定方法。
【請求項３】
測定対象コンクリートに超音波を送り込める超音波送信子と、
前記測定対象コンクリートから超音波信号を検出して電気的検出信号に変換する超音波受信子と、
前記超音波送信子を励振して超音波を発生させるとともに前記超音波受信子からの電気検出信号を基に波形回析を可能とする超音波処理装置とからなる深さ測定装置であって、
測定対象に形成されたひび割れを基準位置とし、当該基準位置から前記超音波送信子と前記超音波受信子とをほぼ当距離に配置し、前記超音波処理装置から前記超音波送信子を励振し前記超音波受信子からの電気的検出信号を前記超音波処理装置に取り込み前記超音波処理装置による波形回析を行うひび割れ深さを得る第１の測定手段と、
前記超音波送信子と前記超音波受信子とを、前記当該基準位置から前記第１の測定手段で得たひび割れ深さを基にした所定の距離に隔離して配置し、前記超音波処理装置から前記超音波送信子を励振し前記超音波受信子からの電気的検出信号を前記超音波処理装置に取り込み前記超音波処理装置による波形回析を可能とする前記補修材の注入深さを測定する第２の測定手段と、
を備えたことを特徴とする測定対象コンクリートの補修材のひび割れ注入深さの測定装置。
【請求項４】
前記ひび割れ深さや補修材の注入深さの測定装置において、前記第１の測定手段および前記第２の測定手段で使用する周波数は、１［ｋＨｚ］〜２８［ｋＨｚ］〜１０００［ｋＨｚ］であること を特徴とする請求項３記載の測定対象コンクリートの補修材のひび割れ注入深さの測定装置。
【手続補正２】
【補正対象書類名】明細書
【補正対象項目名】発明の名称
【補正方法】変更
【補正の内容】
【発明の名称】補修材のひび割れ注入深さの測定方法および装置
【手続補正３】
【補正対象書類名】明細書
【補正対象項目名】０００５
【補正方法】変更
【補正の内容】
【０００５】
上記目的を達成するために、本願請求項１の発明に係る回析法によるコンクリート補修材のひび割れ注入深さの測定方法は、測定対象コンクリートに超音波を送り込める超音波送信子と、前記測定対象コンクリートから超音波信号を検出して電気的検出信号に変換する超音波受信子と、前記超音波送信子を励振して超音波を発生させるとともに前記超音波受信子からの電気検出信号を基に波形回析を可能とする超音波処理装置とからなる深さ測定装置を用い回析法を適用することにより、前記測定対象コンクリートのひび割れに補修材を注入する際の深さを測定できる方法であって、測定対象に形成されたひび割れを基準位置とし、当該基準位置から前記超音波送信子と前記超音波受信子とをほぼ当距離に配置し、前記超音波処理装置から前記超音波送信子を励振し前記超音波受信子からの電気的検出信号を前記超音波処理装置に取り込み前記超音波処理装置による波形回析を可能としてひび割れ深さを得る第１の測定工程と、前記超音波送信子と前記超音波受信子とを、前記当該基準位置から前記第１の測定工程で得たひび割れ深さを基にした所定の距離に隔離して配置し、前記超音波処理装置から前記超音波送信子を励振し前記超音波受信子からの電気的検出信号を前記超音波処理装置に取り込み前記超音波処理装置による波形回析を可能とすることにより、前記補修材の注入深さを測定する第２の測定工程と、を備えたことを特徴とする。
本願請求項２の発明では、前記本願請求項１に係るコンクリート補修材のひび割れ注入深さの測定方法において、前記ひび割れ深さや補修材の注入深さの測定、前記第１の測定工程および前記第２の測定工程で使用する周波数は、１［ｋＨｚ］〜２８［ｋＨｚ］〜１０００［ｋＨｚ］であることを特徴とするものである。
本願請求項３に係る発明は、測定対象コンクリートの補修材のひび割れ注入深さの測定装置において、測定対象コンクリートに超音波を送り込める超音波送信子と、前記測定対象コンクリートから超音波信号を検出して電気的検出信号に変換する超音波受信子と、前記超音波送信子を励振して超音波を発生させるとともに前記超音波受信子からの電気検出信号を基に波形回析を可能とする超音波処理装置とからなる深さ測定装置であって、測定対象に形成されたひび割れを基準位置とし、当該基準位置から前記超音波送信子と前記超音波受信子とをほぼ当距離に配置し、前記超音波処理装置から前記超音波送信子を励振し前記超音波受信子からの電気的検出信号を前記超音波処理装置に取り込み前記超音波処理装置による波形回析を行うひび割れ深さを得る第１の測定手段と、前記超音波送信子と前記超音波受信子とを、前記当該基準位置から前記第１の測定手段で得たひび割れ深さを基にした所定の距離に隔離して配置し、前記超音波処理装置から前記超音波送信子を励振し前記超音波受信子からの電気的検出信号を前記超音波処理装置に取り込み前記超音波処理装置による波形回析を可能とする前記補修材の注入深さを測定する第２の測定手段と、を備えたことを特徴とする。
本願請求項４に係る発明は、前記本願請求項３記載の測定対象コンクリートの補修材のひび割れ注入深さの測定装置において、前記ひび割れ深さや補修材の注入深さの測定装置において、前記第１の測定手段および前記第２の測定手段で使用する周波数は、１［ｋＨｚ］〜２８［ｋＨｚ］〜１０００［ｋＨｚ］であること を特徴とする。
【手続補正４】
【補正対象書類名】明細書
【補正対象項目名】００５８
【補正方法】変更
【補正の内容】
【００５８】
［結論］
測定対象コンクリート１１のひび割れ１３にコンクリート補修材を注入し、その充填挙動を前記実証用測定系１ａを用いた直角回析法により測定した結果、下記の知見を得た。
（１）ひび割れ１３へのコンクリート補修材の充填状況は、前記超音波送信子３ａを励振して超音波を測定対象コンクリート１１のひび割れ１３に向けて発射し、その反射波を超音波受信子５ａで検出して得た検出信号の受信波の第１波の向きと振幅で評価することができることがわかる。
（２）補修材の充填が完了した部分から反射されてくる受信波の第１波は健全部の受信波と同様の形状になる。
（３）ひび割れ１３の先端の手前の所定の距離、例えば１０［ｍｍ］の位置に、前記超音波送信子３ａおよび前記超音波受信子５を固定したとき、補修材の充填状況がよく分かることになる。
（４）ひび割れと探触子の間隔がひび割れ深さより小さい場合に補修材を充填すると、受信波形は第１波の時間軸に影響を及ぼす。
以上の結果から、予めひび割れ深さを測定すれば、補修材の充填状況の良否は判定が可能である。
なお、以上は、第１の測定工程と第２の測定工程からなる測定対象コンクリートのひび割れに補修材を注入する際の注入深さ測定方法として説明したが、これは、第１の測定工程及び第２の測定工程に代わる第１の測定手段と第２の測定手段とを含む測定対象コンクリートの補修材のひび割れ注入深さの測定装置としてもよい。